(57)【要約】本発明の態様は、ダイヤモンドバルクから所定の構造を生成する方法を対象とし得る。いくつかの実施形態において、この方法は、所定の位置に焦点を有する少なくとも１つのレーザをダイヤモンドバルクに照射するステップであって、レーザは、レーザの焦点がダイヤモンドバルクと合う位置で黒鉛化を生じ得る、ステップと、ダイヤモンドバルク内にレーザの焦点が配置されるように、ダイヤモンドバルクを移動するステップと、ダイヤモンドバルクを少なくとも１つの軸に沿って、レーザの焦点が配置されるように、少なくとも１つのレーザを移動するステップであって、移動が所定のスキームに対応し、これらの移動するステップのうちの少なくとも１つを行うステップと、ダイヤモンドバルクから黒鉛を除去し、ダイヤモンドバルクから所定の構造を抽出するステップを含み得る。【選択図】図１
2020531407.tif 000002
【特許請求の範囲】
【請求項１】
ダイヤモンドバルクから所定の構造を生成する方法であって、
所定の位置に焦点を有する少なくとも１つのレーザを前記ダイヤモンドバルクに照射するステップであって、前記レーザは、前記レーザの前記焦点が前記ダイヤモンドバルクと合う位置で黒鉛化を生じる、ステップと、
前記ダイヤモンドバルク内に前記レーザの前記焦点が配置されるように、前記ダイヤモンドバルクを移動するステップと、前記ダイヤモンドバルクを少なくとも１つの軸に沿って、前記レーザの前記焦点が配置されるように、前記少なくとも１つのレーザを移動するステップであって、前記移動が所定のスキームに対応し、前記移動するステップのうちの少なくとも１つを行うステップと、
前記ダイヤモンドバルクから黒鉛を除去し、前記ダイヤモンドバルクから前記所定の構造を抽出するステップと、
を含む、方法。
【請求項２】
前記少なくとも１つのレーザが、超高速レーザおよび紫外線レーザのうちの少なくとも１つである、請求項１に記載の方法。
【請求項３】
前記少なくとも１つのレーザが、２００ナノ秒未満のパルスを有する光を放射する、請求項１または請求項２に記載の方法。
【請求項４】
前記ダイヤモンドバルクを照射するステップは、２つ以上のレーザで行われる、請求項１〜３のいずれか一項に記載の方法。
【請求項５】
前記２つ以上のレーザが、互いに異なる少なくとも第一のレーザおよび第二のレーザを含む、請求項４に記載の方法。
【請求項６】
前記少なくとも１つのレーザが、１ナノ秒〜１０フェムト秒の範囲内のパルスを有する光を放射する、請求項１〜５のいずれか一項に記載の方法。
【請求項７】
前記少なくとも１つのレーザが、２７８ｎｍ〜１５００ｎｍの波長を有する光を放射する、請求項１〜６のいずれか一項に記載の方法。
【請求項８】
制御可能なプラットフォームを用いて、前記ダイヤモンドバルクを自動的に移動させるステップを含む、請求項１〜７のいずれか一項に記載の方法。
【請求項９】
前記ダイヤモンドバルクを少なくとも２つの軸に沿って移動させて、三次元構造を生成するステップを含む、請求項１〜８のいずれか一項に記載の方法。
【請求項１０】
前記ダイヤモンドバルクから少なくとも２つの所定の構造を抽出するステップを含む、請求項１〜９のいずれか一項に記載の方法。
【請求項１１】
酸化を用いて前記ダイヤモンドバルクから前記黒鉛を除去することを含む、請求項１〜１０のいずれか一項に記載の方法。
【請求項１２】
前記レーザビームを通過させるために、前記ダイヤモンドバルクの表面を研磨するステップをさらに含む、請求項１〜１１のいずれか一項に記載の方法。
【請求項１３】
前記ダイヤモンドバルクの屈折率に対応する屈折率を有する液体中に前記ダイヤモンドバルクを浸漬するステップをさらに含む、請求項１〜１２のいずれか一項に記載の方法。
【請求項１４】
前記ダイヤモンドバルクの屈折率に対応する屈折率を有する結晶と、前記ダイヤモンドバルクを合わせることをさらに含む、請求項１〜１３のいずれか一項に記載の方法。
【請求項１５】
ダイヤモンドバルクから所定の構造を生成するためのシステムであって、
各々が所定の位置に焦点を有する光を放射するように構成された少なくとも１つのレーザと、
前記ダイヤモンドバルクを保持し、前記ダイヤモンドバルク内に前記焦点を配置できるように構成された可動プラットフォームであって、少なくとも１つの軸に沿って移動するように構成された可動プラットフォームと、所定のスキームに従って、前記可動プラットフォームおよび前記各焦点のうちの少なくとも１つを移動させるように構成されたプロセッサと、
を備える、システム。
【請求項１６】
前記少なくとも１つのレーザが、超高速レーザおよび紫外線レーザのうちの少なくとも１つである、請求項１５に記載のシステム。
【請求項１７】
２つ以上のレーザをさらに備える、請求項１５または請求項１６に記載のシステム。
【請求項１８】
前記２つ以上のレーザは、互いに異なる少なくとも第一のレーザおよび少なくとも第二のレーザを含む、請求項１７に記載のシステム。
【請求項１９】
前記プロセッサは、前記少なくとも１つのレーザを動作させるように構成される、請求項１５〜１８のいずれか一項に記載のシステム。
【請求項２０】
前記少なくとも１つのレーザは、前記可動プラットフォームに対して移動可能である、請求項１５〜１９のいずれか一項に記載のシステム。
【請求項２１】
前記光は、少なくとも１０フェムト秒のパルスで放射される、請求項１５〜２０のいずれか一項に記載のシステム。
【請求項２２】
前記放射された光の波長は、１５７〜１５００ｎｍである、請求項１５〜２１のいずれか一項に記載のシステム。
【請求項２３】
前記プラットフォームは、前記ダイヤモンドバルクを少なくとも２つの軸に沿って移動させて三次元構造を形成するように構成される、請求項１５〜２２のいずれか一項に記載のシステム。
【請求項２４】
前記少なくとも１つのレーザから放射された光は、前記レーザの焦点が前記ダイヤモンドバルクを照射する位置で黒鉛化を生じさせ、前記プラットフォームは、前記ダイヤモンドバルクを移動させて前記黒鉛を除去するように構成される、請求項１５〜２３のいずれか一項に記載のシステム。
【請求項２５】
前記プラットフォームは、前記ダイヤモンドバルクを移動させて、酸化容器内で前記黒鉛をエッチングするように構成される、請求項２４に記載のシステム。
【請求項２６】
前記ダイヤモンドバルクは、人工的に成長させたダイヤモンドを含む、請求項１５〜２５のいずれか一項に記載のシステム。
【請求項２７】
前記所定のスキームは、アモルフィック形状を有する、請求項１５〜２６のいずれか一項に記載のシステム。
【請求項２８】
前記ダイヤモンドバルクは、レーザビームを通過させるための研磨表面を備える、請求項１５〜２７のいずれか一項に記載のシステム。
【請求項２９】
ダイヤモンドバルクから所定の構造を生成するためのシステムであって、
所定の位置に焦点を有する光を放射するように構成された少なくとも１つの可動レーザであって、前記少なくとも１つの超短可動レーザが少なくとも１つの第一の軸に沿って移動するように構成される、少なくとも１つの可動レーザと、
前記ダイヤモンドバルクを保持し、前記ダイヤモンドバルク内に焦点を配置できるように構成されたプラットフォームと、
所定のスキームに従って前記可動レーザを移動させるように構成されたプロセッサと、を備える、システム。
【請求項３０】
前記プロセッサは、前記プラットフォームを少なくとも１つの第二の軸に沿って移動させるように構成される、請求項２９に記載のシステム。
【発明の詳細な説明】
【技術分野】
【０００１】
本発明は、一般に、ダイヤモンド切断および／または成形に関する。より詳細には、本発明は、ダイヤモンドバルクから１つ以上の所定の構造を生成するためのシステムおよび方法に関する。
【背景技術】
【０００２】
近年、ダイヤモンド成形プロセスは、天然および／または人工的に成長させたダイヤモンドが多くの異なる産業で使用されるにつれて、より一般的になってきている。ダイヤモンドは、宝石、医療機器、光学機器、機械機器、その他の機器に、さまざまな目的および用途で使用されている。
【０００３】
通常、ダイヤモンドの成形は、複数のステップを含み、これらのステップの間の調製間隔のために人間の介入を必要とする。ときどき、所望の製品を実現するために、複数の研磨ステップが依然として手動で実行されている。典型的な研磨プロセスは、レーザ切断、手動成形、および手動研磨を含み得る。
【発明の概要】
【０００４】
本発明のいくつかの態様は、ダイヤモンドバルクから所定の構造を生成する方法を対象とし得る。いくつかの実施形態において、この方法は、所定の位置に焦点を有する少なくとも１つのレーザをダイヤモンドバルクに照射するステップであって、レーザは、レーザの焦点がダイヤモンドバルクと合う位置で黒鉛化を生じ得る、ステップと、ダイヤモンドバルク内にレーザの焦点が配置されるように、ダイヤモンドバルクを移動するステップと、ダイヤモンドバルクを少なくとも１つの軸に沿って、レーザの焦点が配置されるように、少なくとも１つのレーザを移動するステップであって、移動が所定のスキームに対応し、これらの移動するステップのうちの少なくとも１つを行うステップと、ダイヤモンドバルクから黒鉛を除去し、ダイヤモンドバルクから所定の構造を抽出するステップを含み得る。いくつかの実施形態において、少なくとも１つのレーザは、超高速レーザおよび紫外線レーザのうちの少なくとも１つであり得る。
【０００５】
いくつかの実施形態において、レーザは、２００ナノ秒未満のパルスを有する光を放射し得る。いくつかの実施形態において、ダイヤモンドバルクを照射するステップは、２つ以上のレーザで行われる。いくつかの実施形態において、２つ以上のレーザは、互いに異なる第一のレーザおよび第二のレーザを少なくとも含み得る。いくつかの実施形態において、レーザは、１ナノ秒〜１０フェムト秒の範囲のパルスを有する光を放射し得る。いくつかの実施形態において、レーザは、２７８ｎｍ〜１５００ｎｍの波長を有する光を放射し得る。いくつかの実施形態において、本方法は、制御可能なプラットフォームを用いて、ダイヤモンドバルクを自動的に移動させるステップをさらに含み得る。いくつかの実施形態において、本方法は、ダイヤモンドバルクを少なくとも２つの軸に沿って移動させて、三次元構造を生成するステップをさらに含み得る。
【０００６】
いくつかの実施形態において、本方法は、ダイヤモンドバルクから少なくとも２つの所定の構造を抽出するステップをさらに含み得る。いくつかの実施形態において、この方法は、酸化を使用してダイヤモンドバルクから黒鉛を除去するステップをさらに含み得る。いくつかの実施形態において、本方法は、レーザビームを通過させるために、ダイヤモンドバルクの表面を研磨するステップをさらに含み得る。いくつかの実施形態において、本方法は、ダイヤモンドバルクを、ダイヤモンドバルクの屈折率に対応する屈折率を有する液体に浸漬するステップをさらに含み得る。いくつかの実施形態において、本方法は、ダイヤモンドバルクの屈折率に対応する屈折率を有する結晶と、ダイヤモンドバルクを合わせるステップをさらに含み得る。
【０００７】
本発明のいくつかの態様は、ダイヤモンドバルクから所定の構造を生成するためのシステムを対象とし得、このシステムは、各々が所定の位置に焦点を有する光を放射するように構成された少なくとも１つのレーザと、ダイヤモンドバルクを保持し、焦点をダイヤモンドバルク内に配置できるように構成された可動プラットフォームであって、少なくとも１つの軸に沿って移動するように構成されたプラットフォームと、所定のスキームに従って、可動プラットフォームおよび各焦点のうちの少なくとも１つを移動させるように構成されたプロセッサとを含む。いくつかの実施形態において、少なくとも１つのレーザは、超高速レーザおよび紫外線レーザのうちの少なくとも１つである。
【０００８】
いくつかの実施形態において、システムは、２つ以上のレーザをさらに含み得る。いくつかの実施形態において、２つ以上のレーザは、互いに異なる少なくとも第一のレーザおよび少なくとも第二のレーザを含む。
【０００９】
いくつかの実施形態において、プロセッサは、少なくとも１つのレーザを動作させるように構成され得る。いくつかの実施形態において、少なくとも１つのレーザは、可動プラットフォームに対して移動可能である。いくつかの実施形態において、光は、少なくとも１０フェムト秒のパルスで放射され得る。いくつかの実施形態において、放射される光の波長は、１５７〜１５００ｎｍであり得る。いくつかの実施形態において、プラットフォームは、少なくとも２つの軸に沿ってダイヤモンドバルクを移動させて、三次元構造を生成するように構成され得る。いくつかの実施形態において、少なくとも１つのレーザから放射された光は、レーザの焦点がダイヤモンドバルクに照射する位置で黒鉛化を生じさせ得、プラットフォームは、ダイヤモンドバルクを移動させて黒鉛を除去するように構成される。いくつかの実施形態において、プラットフォームは、ダイヤモンドバルクを移動させて、酸化容器内で黒鉛をエッチングするように構成され得る。
【００１０】
いくつかの実施形態において、ダイヤモンドバルクは、人工的に成長させたダイヤモンドを含む。いくつかの実施形態において、所定のスキームは、アモルフィック形状を有する。いくつかの実施形態において、ダイヤモンドバルクは、レーザビームを通過させるための研磨表面を備える。
【００１１】
本発明のいくつかのさらなる態様は、ダイヤモンドバルクから所定の構造を生成するためのシステムに関連し得、このシステムは、所定の位置に焦点を有する光を放射するように構成された少なくとも１つの可動レーザであって、前記少なくとも１つの超短可動レーザが少なくとも１つの第一の軸に沿って移動するように構成される、少なくとも１つの可動レーザと、ダイヤモンドバルクを保持し、ダイヤモンドバルク内に焦点を配置できるように構成されたプラットフォームと、所定の反応スキームに従って可動レーザを移動させるように構成されたプロセッサとを含み得る。いくつかの実施形態において、プロセッサは、プラットフォームを少なくとも１つの第二の軸に沿って移動させるように構成され得る。
【００１２】
本発明と見なされる主題は、本明細書の最後の部分において特に指摘され、明確に特許請求がなされる。しかしながら、本発明は、その目的、特徴、および利点とともに、構成および動作方法の両方に関して、以下の詳細な説明を参照して、添付の図面と一緒に読まれるときに、最も良く理解され得る。
【図面の簡単な説明】
【００１３】
【図１】本発明のいくつかの実施形態によるダイヤモンド成形システムを概略的に示す。
【図２Ａ】本発明のいくつかの実施形態による所定のダイヤモンドスキームを概略的に示す。
【図２Ｂ】本発明のいくつかの実施形態によって、ダイヤモンドバルク内で切断された所定のダイヤモンドスキームの一部分の断面図を概略的に示す。
【図２Ｃ】本発明のいくつかの実施形態によって、ダイヤモンドバルク内で切断された所定のダイヤモンドスキームの断面図を概略的に示す。
【図２Ｄ】は、本発明のいくつかの実施形態によって、ダイヤモンドバルクから抽出された所定のダイヤモンドスキームの断面図を概略的に示す。
【図３】本発明のいくつかの実施形態によって、ダイヤモンドバルクから所定の構造を生成する方法のフローチャートを示す。
【図４Ａ】本発明のいくつかの実施形態による所定のダイヤモンド切断スキームを概略的に示す。
【図４Ｂ】本発明のいくつかの実施形態によって、ダイヤモンドバルク内で切断された所定のダイヤモンド切断スキームの一部分の断面正面図を概略的に示す。
【図４Ｃ】本発明のいくつかの実施形態によって、ダイヤモンドバルク内で切断された所定のダイヤモンド切断スキームの一部分の断面側面図を概略的に示す。
【図４Ｄ】本発明のいくつかの実施形態によって、ダイヤモンドバルク内で切断された所定のダイヤモンド切断スキームの断面図を概略的に示す。
【発明を実施するための形態】
【００１４】
説明を簡略で明確にするために、図に示される要素は必ずしも一定の縮尺で描かれていないことが理解されるであろう。例えば、いくつかの要素の寸法は、明確にするために、他の要素に対して誇張されていることがある。さらに、適切であると考えられる場合、参照番号は、対応または類似する要素を示すために、図面の間で繰り返され得る。
【００１５】
以下の詳細な説明では、本発明の完全な理解を提供するために多くの具体的な詳細について述べる。しかしながら、当業者には、本発明がこれらの特定の詳細がなくても実施され得ることが理解されるであろう。他の例では、周知の方法、手順、および構成要素は、本発明を曖昧にしないようにするために、詳細には説明されていない。
【００１６】
ここで、図１を参照するが、この図は、本発明のいくつかの実施形態によるダイヤモンド成形システム１００を概略的に示している。ダイヤモンド成形システム１００によって、最小限の時間（例えば、約３０分）でダイヤモンドバルク１０から所定の構造を自動的に作成することが可能になり得るが、これは、数日の作業を必要とする従来知られている多段階ダイヤモンド研磨方法とは対照的である。いくつかの実施形態において、ダイヤモンドバルク１０は、天然および／または人工的に成長させたダイヤモンドのうちの少なくとも１つを含む。
【００１７】
ダイヤモンド成形システム１００は、所定の位置１０２に焦点を有する光（図１に破線で示す）を放射するように構成され得る、レーザ１０１などの少なくとも１つの集束光源１０１を含み得る。いくつかの実施形態において、レーザ１０１は、例えば、２００ナノ秒未満の周波数を有する、超高速レーザおよび／またはエキシマ（または紫外線）レーザ（放射光の波長が１５７〜１５００ｎｍの範囲にある）のうちの少なくとも１つであり得る。いくつかの実施形態において、光ビームは、少なくとも１０フェムト秒、例えば、１ナノ秒〜１０フェムト秒の範囲のパルスでレーザ１０１から放射され得る。いくつかの実施形態において、ダイヤモンド成形システム１００は、２つ以上のレーザ１０１を含み得る。いくつかの実施形態において、２つ以上のレーザは、互いに異なる第一のレーザ１０１（例えば、ＣＷ  ５３２レーザ）および第二のレーザ１０１（例えば、１０６４ｎｍパルスレーザ）を少なくとも含み得る。
【００１８】
いくつかの実施形態において、少なくとも１つのレーザ１０１は移動可能であり、焦点１０２の位置が移動できるように、少なくとも１つの集束光源１０１を移動させるように構成された（例えば、機械的軸受および／または検流計システムを使用して）少なくとも１つの位置合わせ機構１０３に連結され得る。いくつかの実施形態において、少なくとも１つの集束光源１０１は、少なくとも２つの軸「Ｘ」及び「Ｚ」に沿って移動し、ダイヤモンドバルク１０内に三次元切断を形成し、それによって、そこから三次元の所定の構造を形成するように構成され得る。いくつかの実施形態において、少なくとも１つのレーザ１０１は、少なくとも１つの集束光源１０１を回転および／または傾斜させることによって移動し、それによって、ダイヤモンドバルク１０内の焦点１０２のさらなる位置合わせを可能にするように構成され得る。
【００１９】
ダイヤモンド成形システム１００は、ダイヤモンドバルク１０を保持し、焦点１０２をダイヤモンドバルク１０内に配置できるように構成された可動プラットフォーム１０４をさらに含み得る。いくつかの実施形態において、プラットフォーム１０４は、少なくとも１つの軸に沿って移動するように構成され得る。いくつかの実施形態において、ダイヤモンドバルク１０の表面１２（例えば、少なくとも１つの集束光源１０１に面する表面）は、光ビームが通過できるようにするために、前処理および／または研磨され得る。そのように研磨された表面１２は、少なくとも１つのレーザ１０１からダイヤモンドバルク１０の完全な内部構造に光ビームが通過できる窓を形成し得る。
【００２０】
いくつかの実施形態において、ダイヤモンドバルク１０は、光ビームが通過できるようにするために、ダイヤモンドバルク１０の屈折率（例えば、２．３２〜２．５５）に対応する屈折率を有する液体および／または溶融材料に浸漬され得る。いくつかの実施形態において、ダイヤモンドバルク１０は、光ビームが通過できるようにするために、ダイヤモンドバルクの屈折率（例えば、２．３２〜２．５５）に対応する屈折率を有する結晶と係合され得る。
【００２１】
いくつかの実施形態において、ダイヤモンドバルク１０は、焦点１０２がダイヤモンドバルク１０内で合う位置で黒鉛化を生じるために、少なくとも１つのレーザ１０１で照射され得る。黒鉛化のこのような部分が除去されると、以下にさらに説明するように、所定の構造をダイヤモンドバルク１０から分離することができる。いくつかの実施形態において、プラットフォーム１０４は、ダイヤモンドバルクを移動させて、黒鉛を除去するように構成され得る。
【００２２】
いくつかの実施形態において、プラットフォーム１０４は、移動可能であり、ダイヤモンドバルク１０を移動させるように構成された少なくとも１つの移動機構１０５に（例えば、機械的軸受を使用して）結合され得る。いくつかの実施形態において、プラットフォーム１０４は、少なくとも１つの軸「Ｚ」に沿って移動するように構成され得る。いくつかの実施態様において、プラットフォーム１０４は、少なくとも２つの軸「Ｘ」及び「Ｚ」に沿って移動し、ダイヤモンドバルク１０に多次元切断を形成し、それによって、そこから三次元の所定の構造を形成するように構成され得る。いくつかの実施形態において、プラットフォーム１０４は、プラットフォーム１０４を回転および／または傾斜させることによって移動し、それによって、ダイヤモンドバルク１０内の焦点１０２のさらなる位置合わせを可能にするように構成され得る。
【００２３】
ダイヤモンド成形システム１００は、所定のスキームに従って、可動プラットフォーム１０４および各焦点１０２のうちの少なくとも１つを移動させるように構成されたプロセッサ１０６を含み得る。プロセッサ１０６は、位置合わせ機構１０３に結合されること、および／または移動機構１０５に結合されることもあり得、その結果、プロセッサ１０６は、所定のスキーム（例えば、ユーザによって受信される）に従って、少なくとも１つの集束光源１０１の移動を制御すること、および／またはプラットフォーム１０４の移動を制御することもあり得る。したがって、プロセッサ１０６は、ダイヤモンドバルクを、ダイヤモンドバルク１０内の少なくとも１つの集束光源１０１の焦点１０２に合わせて位置決めするように、少なくとも１つの軸「Ｚ」に沿って移動し得、この移動は、所定のスキームに対応し得る。いくつかの実施形態によれば、プロセッサ１０６は、少なくとも１つのレーザ１０１の動作を制御し得、例えば、放射された集束光ビームの周波数および強度のうちの少なくとも１つを制御することができる。
【００２４】
いくつかの実施形態によれば、黒鉛化の一部分は、ダイヤモンドバルク１０から所定の構造を抽出することができるように、酸化（例えば、酸化容器内でのエッチング）を使用してダイヤモンドバルク１０から除去し得る。いくつかの実施形態において、プラットフォーム１０４は、ダイヤモンドバルクを移動させて、酸化容器内で黒鉛をエッチングするように構成され得る。いくつかの実施形態において、ダイヤモンドバルク１０から所定の構造を成形し、抽出する全自動化プロセスは、１時間未満で行われ得る。いくつかの実施形態において、図４Ａ〜図４Ｄに関連して図示され、説明されるように、ダイヤモンドバルク１０から少なくとも２つの所定の構造が抽出され得る。
【００２５】
いくつかの実施形態において、ダイヤモンドバルク１０から所定の構造を成形することの約９０％は、単一のステップで実施し得る。例えば、ユーザは、所定の構造のための所定のスキームをプロセッサ１０６に提供し得、プロセッサ１０６は、黒鉛化の一部分を有するダイヤモンドバルク１０から所定の構造が分離されるまで、所定のスキームに従ってプラットフォーム１０４および／または少なくとも１つの集束光源１０１を自動的に移動させるようにでき、これらの部分が除去されると、所定の構造が、例えば、酸化容器内でのエッチングによってダイヤモンドバルクから抽出され得る。
【００２６】
以前に知られているプロセスは、通常、バルクから不要な材料を研磨することによって余分なダイヤモンド材料を除去し、それを使用しないダイヤモンドダストに変えるが、ダイヤモンド成形システム１００は、精密なレーザ照射（例えば、１０００ピコ秒未満の超高速レーザ）を使用して、粗いダイヤモンドバルクから研磨されたダイヤモンドを抽出することを可能にし得ることに留意されたい。したがって、ダイヤモンド材料の損失を防止することができ、その材料を他の場所で使用することができる（例えば、追加のダイヤモンドを生成するためにさらに研磨する）。
【００２７】
いくつかの実施形態において、（ダイヤモンドバルクから抽出される）所定の構造は、ダイヤモンド成形システム１００を使用して自動的に研磨される非晶質形状を含み得る。したがって、ほとんど任意の形状（例えば、ダイヤモンドアンダーカット）が、ダイヤモンドバルク１０から生成され得るが、以前は、手動研磨を必要とする多段階研磨方法を使用するので、可能ではなかった。
【００２８】
ここで、図２Ａを参照すると、この図は、本発明のいくつかの実施形態による所定のダイヤモンドスキーム２００を概略的に示す。ユーザは、ダイヤモンドスキーム２００から所定の三次元構造を抽出するために、（例えば、超高速レーザを使用して）ダイヤモンドバルク１０を切断および／または成形する指示によって、所定のダイヤモンドスキーム２００を（図１に示す）プロセッサ１０６に提供し得る。
【００２９】
ここで、図２Ｂを参照すると、この図は、本発明のいくつかの実施形態によって、ダイヤモンドバルク１０内で切断された所定のダイヤモンドスキーム２００の一部分の断面図を概略的に示す。少なくとも１つのレーザ１０１（例えば、超高速レーザ）は、所定のスキーム２００に従って移動する焦点１０２を有するダイヤモンドバルク１０内を通過するために光ビームを放射し得、その結果、焦点１０２がダイヤモンドバルク１０と合う位置に黒鉛化を生じる。焦点１０２の移動は、（図１に示す）プラットフォーム１０４の移動、および／またはレーザ１０１の移動によって引き起こされ得る。レーザ１０１は、三次元構造を生成するために、所定のスキーム２００に従って、例えば、少なくとも２つの軸で移動し得る。いくつかの実施形態において、ダイヤモンドバルク１０は、図２Ｂに示されるように、底部から頂部に向かって（例えば、集束光源１０１に向かって）切断され得、ここでは、ダイヤモンドバルク１０内の一部分のみが切断されている。
【００３０】
いくつかの実施形態によれば、ダイヤモンドバルク１０は、所定のスキーム２００に従って、別々の層（または平面）に切断され得る。いくつかの実施形態において、層を切断するプロセスが一度完了すると、焦点１０２の位置は、（例えば、集束光源１０１および／またはプラットフォーム１０４の移動に起因して）２５ｎｍ〜０．１５ｍｍの間でシフトし得、別の層を成形し得る。したがって、層切断プロセス（例えば、ダイヤモンドバルク１０の底部から開始する）は、頂面１２のレベルに達するまで繰り返され得る。
【００３１】
ここで、図２Ｃを参照すると、本発明のいくつかの実施形態によって、ダイヤモンドバルク１０内で切断された所定のダイヤモンドスキーム２００の断面図を概略的に示す。すべての層切断手順が完了し、所望の位置で黒鉛化が生じると、例えば、集光点１０２がダイヤモンドバルク１０内の切断されるべきすべての位置を通過する集束光源１０１の動作の完了後、黒鉛化部分は、（例えば、酸化チャンバ内で）エッチングおよび／または酸化によって除去され得る。いくつかの実施形態において、所定のダイヤモンドスキーム２００の形状は、所定のスキーム２００とともに抽出されるブロックに含まれる間、所定のスキーム２００に含まれないダイヤモンドバルク１０の少なくとも１つの界面部分２０１を残し得る。このような界面部分２０１は、集束光源１０１を使用して、所定のスキーム２００の成形と同様に自動的に切断され得る。
【００３２】
ここで図２Ｄを参照すると、この図は、本発明のいくつかの実施形態によって、ダイヤモンドバルク１０から抽出された所定のダイヤモンドスキーム２００の断面図を概略的に示す。すべての切断手順が完了すると、ダイヤモンドバルクは、黒鉛化部分を除去し、それによって、ダイヤモンドバルク１０から所定のスキーム２００および界面部分２０１を抽出するために、（例えば、酸化容器内で）エッチングされ得る。いくつかの実施形態において、界面部分２０１は、酸素環境における高温を使用して、所定のスキーム２００から除去され得る。いくつかの実施形態において、除去された界面部分２０１は、再使用され、さらに、上述のプロセスおよびシステムで処理され、成形され得る。
【００３３】
図３は、本発明のいくつかの実施形態によって、ダイヤモンドバルクから所定の構造を生成する方法のフローチャートを示す。図３の方法は、図１に示すシステム１００によって実行され得る。いくつかの実施形態において、ステップ３０１で、所定の位置に焦点１０２を有する少なくとも１つのレーザ１０１をダイヤモンドバルク１０に照射し得る。いくつかの実施形態において、レーザ１０１は、レーザ１０１の焦点１０２がダイヤモンドバルク１０と合う位置で黒鉛化を生じ得る。いくつかの実施形態において、レーザ１０１は、超高速レーザおよびエキシマレーザのうちの少なくとも１つであり得る。いくつかの実施形態において、ダイヤモンドバルクを照射することは、２つ以上のレーザ、例えば、互いに異なる少なくとも第一のレーザ（例えば、ＣＷ  ５３２レーザ）および第二のレーザ（例えば、１０６４ｎｍパルスレーザ）で行われ得る。いくつかの実施形態において、レーザ１０１は、２００ナノ秒未満のパルスを有する光を放射し得る。いくつかの実施形態において、レーザ１０１は、１ナノ秒〜１０フェムト秒の範囲のパルスを有する光を放射し得る。いくつかの実施形態において、レーザ１０１は、２７８ｎｍ〜１５００ｎｍの波長を有する光を放射し得る。
【００３４】
ステップ３０２で、ダイヤモンドバルク内にレーザの焦点が配置されるように、ダイヤモンドバルクを移動し得ることと、ダイヤモンドバルクを少なくとも１つの軸に沿って、レーザの焦点が配置されるように、少なくとも１つのレーザを移動し得ることであって、移動は所定のスキームに対応し、これらの移動のうちの少なくとも１つを行う。いくつかの実施形態によれば、移動は、所定のスキーム２００に対応し得る。いくつかの実施形態において、ダイヤモンドバルクを移動することは、例えば、スキーム２００に基づいて、三次元構造を生成するために、少なくとも２つの軸に沿って行われ得る。
【００３５】
いくつかの実施形態において、本方法は、本明細書にて上述したように、ダイヤモンドバルク１０を、ダイヤモンドバルクの屈折率に対応する屈折率を有する液体に浸漬するステップをさらに含み得る。いくつかの実施形態において、本方法は、本明細書にて上述したように、ダイヤモンドバルク１０を、ダイヤモンドバルクの屈折率に対応する屈折率を有する結晶と合わせるステップをさらに含み得る。
【００３６】
いくつかの実施形態において、ステップ３０３で、黒鉛をダイヤモンドバルク１０から除去し得る。いくつかの実施形態において、酸化を使用して黒鉛を除去し得る。いくつかの実施形態において、ステップ３０４で、所定の構造をダイヤモンドバルク１０から抽出し得る。いくつかの実施形態において、例えば、図４Ａ〜図４Ｄに関して図示され、説明されるように、所定のスキームが２つまたは所定の構造を含む場合、少なくとも２つの所定の構造がダイヤモンドバルク１０から抽出され得る。
【００３７】
いくつかの実施形態において、この方法は、例えば、当技術分野で知られている任意のダイヤモンド研磨方法を使用して、レーザビームを通過させるために、ダイヤモンドバルクの表面を研磨するステップをさらに含み得る。
【００３８】
図４Ａは、本発明のいくつかの実施形態による所定のダイヤモンド切断スキームを概略的に示す。ユーザは、少なくとも２つのダイヤモンド形状４１０、４２０を抽出するために、（例えば、超高速レーザを使用して）ダイヤモンドバルク１０を切断および／または成形するための指示を用いて、（図１に示される）プロセッサ１０６に所定のダイヤモンド切断スキーム４００を提供し得る。いくつかの実施形態において、ダイヤモンドバルク１０は、薄片切断方法で成形され得、そのダイヤモンドの重量損失は０．０５％未満であり、切断厚さは５μｍである。従来のシステムでは、約５０μｍの厚さを有するダイヤモンドバルクを（例えば、ウォータージェットを使用して）切断することができたが、これによって約０．５％の重量損失が発生していることに留意されたい。
【００３９】
図４Ｂは、本発明のいくつかの実施形態によって、ダイヤモンドバルク内で切断された所定のダイヤモンド切断スキームの一部分の断面正面図を概略的に示す。少なくとも１つの集束光源１０１（例えば、超高速レーザ）は、所定の切断スキーム４００に従って移動する焦点１０２を有するダイヤモンドバルク１０内を通過するために光ビームを放射し得、その結果、焦点１０２がダイヤモンドバルク１０と合う位置に黒鉛化を生じる。例えば、単一平面切断を有する所定の切断スキーム４００の場合、焦点１０２は、切断面に沿って黒鉛化を生成するために平面に沿って移動し、そのため、黒鉛化面によってダイヤモンドブロック１０の少なくとも２つの部分を分離することができる。このようなレーザ切断は、ダイヤモンド材料の損失を引き起こす従来から公知の方法による円錐形状の切断が回避され得るように、十分に狭い切断線（例えば、５μｍ未満の切断厚さ）を維持し得ることに留意されたい。
【００４０】
焦点１０２の移動は、（図１に示す）プラットフォーム１０４の移動、および／または所定の切断スキーム４００に従って移動し得る集束光源１０１の移動によって引き起こされ得る。いくつかの実施形態において、ダイヤモンドバルク１０は、図４Ｂに示されるように、底部から頂部に向かって（例えば、集束光源１０１に向かって）切断され得、ここでは、ダイヤモンドバルク１０内で一部分のみが切断されて、黒鉛化面４０２を形成している（黒鉛化面４０２の側面のみが図４Ｂに示されている）。
【００４１】
図４Ｃは、本発明のいくつかの実施形態によって、ダイヤモンドバルク内で切断された所定のダイヤモンド切断スキームの一部分の断面側面図を概略的に示す。いくつかの実施形態によれば、ダイヤモンドバルク１０は、所定の切断スキーム４００に従って、別々の層（または平面）に切断され得る。いくつかの実施形態において、ダイヤモンドバルク１０から少なくとも２つのダイヤモンド形状４１０、４２０を分離するために、切断プロセス（例えば、ダイヤモンドバルク１０の底部から開始する）は、切断スキーム４００の所定の平面に沿った焦点１０２の移動によって頂面１２のレベルに達するまで繰り返され得る。いくつかの実施形態において、黒鉛化面４０２を生成するための焦点１０２の移動は、プラットフォーム１０４の移動および／または集束光源１０１の移動によって引き起こされ得る。いくつかの実施形態において、焦点１０２は、各レベルでダイヤモンドバルク１０の側部から側部に移動し、黒鉛化面４０２が頂面１２のレベルに達するまで、黒鉛化面４０２を生成し得る。
【００４２】
図４Ｄは、本発明のいくつかの実施形態によって、ダイヤモンドバルク内で切断された所定のダイヤモンド切断スキームの断面図を概略的に示す。すべての切断手順が完了すると、ダイヤモンドバルク１０は、黒鉛化面４０２を除去し、それによって、ダイヤモンドバルク１０から所定の切断スキーム４００を抽出するために、（例えば、酸化容器内で）エッチングされ得る。例えば、ダイヤモンドバルク１０を２つの部分４１０、４２０に切断するために、焦点は、ダイヤモンドバルク１０の底部から切断面に沿って移動させることができ、頂面１２のレベルに達するまで、切断面４０２内に黒鉛化を形成し、その結果、（例えば、エッチングを用いて）黒鉛化を除去した後、２つの部分４１０、４２０は、ダイヤモンドバルク１０から分離され得る。
【００４３】
明示的に述べられない限り、本明細書に記載される方法の実施形態は、時間または時系列の特定の順序に制約されない。さらに、説明された方法要素のいくつかは、スキップされることができ、またはそれらは、方法の動作のシーケンス中に繰り返されることができ、あるいは同時に、同じ時点で、または並行して、発生すること、または実行されることができる。
【００４４】
様々な実施形態が提示されてきた。これらの実施形態の各々は、当然ながら、提示された他の実施形態からの特徴を含むことができ、具体的に記載されていない実施形態は、本明細書に記載された様々な特徴を含み得る。
【図１】
2020531407.tif 000003
【図２Ａ】
2020531407.tif 000004
【図２Ｂ】
2020531407.tif 000005
【図２Ｃ】
2020531407.tif 000006
【図２Ｄ】
2020531407.tif 000007
【図３】
2020531407.tif 000008
【図４Ａ】
2020531407.tif 000009
【図４Ｂ】
2020531407.tif 000010
【図４Ｃ】
2020531407.tif 000011
【図４Ｄ】
2020531407.tif 000012
【国際調査報告】
2020531407.tif 000013
2020531407.tif 000014
2020531407.tif 000015
2020531407.tif 000016